도 10 은 PPH 중 에 ( 상이 한 탭 밀도 를 갖 는 ) 특정 실시 태양 의 분쇄 팽창 흑연 응 집체 를 10 % 포함 하 는 샘플 에 대한 , 파단 변형 률 ( strain at break ) 측정 의 결과 를 보여준다 . 양쪽 샘플 의 분쇄 팽창 흑연 응 집체 는 실질 적 으로 동일 한 입자 크기 ( d 90 = 53 ㎛) 를 갖 는 분쇄 팽창 흑연 을 사용 하 여 제조 한다 .